(57)【要約】      （修正有）【課題】表層樹脂層の劣化を防ぎ、機能性の効果およびその維持に優れた化粧板の提供。【解決手段】抗菌性、抗ウィルス性の効果およびその維持に優れた化粧板１に関し、基材１２０の一方面又は両面上に積層される表層樹脂層１２と、表層樹脂層１２上に配置される耐酸化性樹脂からなる樹脂シート１３と、樹脂シート１３上に担持される光触媒などの機能性物質１４と、からなり、機能性物質１４が担持されている側の樹脂シート１３の表面には、凹陥模様１３０が形成されてなる化粧板１。凹陥模様１３０の深さが１０〜５０μｍであり、樹脂シート１３がシリコーン樹脂又はフッ素樹脂脂からなり、その厚さが１０〜１０００μｍであることが、好ましい、化粧板１。【選択図】図１
2018027692.tif 000002
【特許請求の範囲】
【請求項１】
基材と、
前記基材の一方面又は両面上に積層される表層樹脂層と、
前記表層樹脂層上に配置される耐酸化性樹脂からなる樹脂シートと、
前記樹脂シート上に担持される機能性物質と、からなり、
前記機能性物質が担持されている側の前記樹脂シートの表面には、凹陥模様が形成されてなることを特徴とする化粧板。
【請求項２】
前記凹陥模様の深さは、１０〜５０μｍである請求項１に記載の化粧板。
【請求項３】
前記耐酸化性樹脂からなる樹脂シートは、シリコーン樹脂又はフッ素樹脂からなる請求項１又は２に記載の化粧板。
【請求項４】
前記樹脂シートの厚さは、１０〜１０００μｍである請求項１〜３のいずれか１項に記載の化粧板。
【請求項５】
前記機能性物質は、可視光応答型光触媒である請求項１〜４のいずれか１項に記載の化粧板。
【請求項６】
前記可視光応答型光触媒は、白金担持チタニア触媒、銅担持チタニア触媒、鉄担持チタニア触媒、窒素ドープチタニア触媒、硫黄ドープチタニア触媒、炭素ドープチタニア触媒、又は、酸化タングステンである請求項５に記載の化粧板。
【請求項７】
基材の一方面又は両面上に、樹脂含浸紙と耐酸化性樹脂からなる樹脂シートとを配置し、さらに、表面に凸形状を有する賦型板を、当該凸形状を有する面を樹脂シート側にして載置する工程と、
これらを熱圧成形することにより、表面に凹陥模様が形成された樹脂シート、表層樹脂層および基材からなる積層体を得る工程と、
前記凹陥模様が形成された樹脂シート上に機能性物質を担持させる工程と、
を含むことを特徴とする化粧板の製造方法。
【発明の詳細な説明】
【技術分野】
【０００１】
本発明は、化粧板及びその製造方法に関する。
【背景技術】
【０００２】
従来から、メラミン化粧板等の化粧板に、光触媒などの機能性物質を添加もしくは塗布することで、防汚性、抗菌性等の機能性を付与した化粧板が提供されている。
【０００３】
特許文献１には、表面にシリコーン樹脂層が形成された防汚性化粧板が開示されている。
【先行技術文献】
【特許文献】
【０００４】
【特許文献１】特開２００３−２７６１４９号公報
【発明の概要】
【発明が解決しようとする課題】
【０００５】
図３は、従来の化粧板を模式的に示す概略断面図である。
この化粧板３では、光触媒などの機能性物質１４が表層樹脂層１２（シリコーン樹脂層）に固定されている。
【０００６】
図３に示した化粧板３では、表面が平坦なシリコーン樹脂などの撥水性の樹脂であるため、防汚性には優れるものの、細菌やウィルスが表面に付着しにくく、これら細菌やウィルスと機能性物質との接触確率、接触時間が充分ではなく、機能性物質が有する抗菌性、抗ウィルス性の効果が充分に発揮できなかった。また、化粧板表面を拭き取り清掃すると、表面の機能性物質が脱落してしまい、その機能を失ってしまうという問題が見られた。
【０００７】
本発明は、このような問題に鑑みてなされたものであり、メラミン樹脂等からなる表層樹脂層の劣化を防ぎ、機能性の効果およびその維持に優れた化粧板及びその製造方法を提供することを目的とする。特に、抗菌性、抗ウィルス性の効果およびその維持に優れた化粧板及びその製造方法を提供することを目的とする。
【課題を解決するための手段】
【０００８】
本発明の化粧板は、基材と、上記基材の一方面又は両面上に積層される表層樹脂層と、上記表層樹脂層上に配置される耐酸化性樹脂からなる樹脂シートと、上記樹脂シート上に担持される機能性物質と、からなり、上記機能性物質が担持されている側の上記樹脂シートの表面には、凹陥模様が形成されてなることを特徴とする。
【０００９】
本発明の化粧板では、光触媒などの機能性物質が耐酸化性の樹脂シート上に担持されているため、抗菌性、抗ウィルス性等、機能性物質としての本来の機能を発揮することができ、その効果を長期間維持することができる。
また、機能性物質が耐酸化性の樹脂シート上に担持されていると、機能性物質の表層樹脂層への接触を防止することができる。その結果、機能性物質による表層樹脂層の変色や劣化を防ぐことができる。
【００１０】
さらに、本発明の化粧板では、機能性物質が担持されている側の樹脂シートの表面に、凹陥模様が形成されている。したがって、樹脂シートがシリコーン樹脂やフッ素樹脂のような撥水性樹脂からなる場合であっても、細菌やウィルスが凹陥模様の溝内に捕捉されるため、光触媒などの機能性物質と充分に反応する機会と時間が得られ、細菌やウィルスを失活させることができる。また、表面に凹陥模様が形成されている場合は、化粧板の表面積が大きくなるため、光触媒などの機能性物質の担持量を増やすことができ、細菌やウィルスをより効率的に失活させることができる。さらに、凹陥模様の溝内部にも光触媒などの機能性物質が担持されるため、化粧板表面を拭き取り清掃しても溝内部の機能性物質は除去されず残存するため、拭き取り清掃により、化粧板が細菌やウィルスの失活機能を喪失することがない。
【００１１】
なお、本発明における耐酸化性樹脂からなる樹脂シートは、フィルム状に成形された樹脂シートであってもよく、紙に耐酸化性樹脂を含浸した含浸紙であってもよい。また、液状の耐酸化性樹脂を表層樹脂層に層状に塗布して乾燥、硬化させてシート状にしてもよい。すなわち、本発明における耐酸化性樹脂からなる樹脂シートは、耐酸化性樹脂層と言い換えることができる。
【００１２】
本発明の化粧板において、上記凹陥模様の深さは、１０〜５０μｍであることが望ましい。凹陥模様が深すぎると、光触媒などの機能性物質が局在化して抗ウィルス性が低下し、逆に凹陥模様が浅すぎると、ウィルス等をトラップできず、抗ウィルス性が低下するからである。
【００１３】
上記凹陥模様は、木目模様のような繊細な模様に用いられることが望ましい。導管部分の凹凸感をリアルに表現でき、賦型した化粧材は、実際の木材を用いた材料と同様の質感を得ることができるからである。
【００１４】
本発明の化粧板において、耐酸化性樹脂からなる樹脂シートは、シリコーン樹脂又はフッ素樹脂からなることが望ましい。シリコーン樹脂やフッ素樹脂は、光触媒などの機能性物質によって酸化されにくい性質を有している。そのため、シリコーン樹脂又はフッ素樹脂からなる樹脂シート上に機能性物質を担持することにより、機能性物質の表層樹脂層への接触を防止することができるとともに、樹脂シートの劣化を防ぐこともできる。
【００１５】
本発明の化粧板において、樹脂シートの厚さは、１０〜１０００μｍであることが望ましい。樹脂シートの厚さを上記範囲とすることにより、表層樹脂層上に機能性物質を密着することができ、機能性物質の特性が充分に発揮される。
【００１６】
本発明の化粧板において、機能性物質は、可視光応答型光触媒であることが望ましい。
【００１７】
本発明の化粧板において、上記可視光応答型光触媒は、白金担持チタニア触媒、銅担持チタニア触媒、鉄担持チタニア触媒、窒素ドープチタニア触媒、硫黄ドープチタニア触媒、炭素ドープチタニア触媒、又は、酸化タングステンであることが望ましい。
【００１８】
本発明の化粧板の製造方法は、基材の一方面又は両面上に、樹脂含浸紙と耐酸化性樹脂からなる樹脂シートとを配置し、さらに、表面に凸形状を有する賦型板を、当該凸形状を有する面を樹脂シート側にして載置する工程と、これらを熱圧成形することにより、表面に凹陥模様が形成された樹脂シート、表層樹脂層および基材からなる積層体を得る工程と、上記凹陥模様が形成された樹脂シート上に機能性物質を担持させる工程と、を含むことを特徴とする。
本発明の化粧板の製造方法では、表面に凸形状が設けられた賦型板を使用して、耐酸化性樹脂からなる樹脂シート表面に凹陥模様を転写させることにより、効率的に凹陥模様を形成することができる。
【発明の効果】
【００１９】
本発明の化粧板では、光触媒などの機能性物質が耐酸化性の樹脂シート上に担持されているため、抗菌性、抗ウィルス性等、機能性物質としての本来の機能を発揮することができ、その効果を長期間維持することができる。
また、機能性物質が耐酸化性の樹脂シート上に担持されていると、機能性物質の表層樹脂層への接触を防止することができる。その結果、機能性物質による表層樹脂層の変色や劣化を防ぐことができる。
さらに、本発明の化粧板では、機能性物質が担持されている側の樹脂シートの表面に、凹陥模様が形成されている。したがって、樹脂シートがシリコーン樹脂やフッ素樹脂のような撥水性樹脂からなる場合であっても、細菌やウィルスが凹陥模様の溝内に捕捉されるため、光触媒などの機能性物質と充分に反応する機会と時間が得られ、細菌やウィルスを失活させることができる。また、表面に凹陥模様が形成されている場合は、化粧板の表面積が大きくなるため、光触媒などの機能性物質の担持量を増やすことができ、細菌やウィルスをより効率的に失活させることができる。さらに、凹陥模様の溝内部にも光触媒などの機能性物質が担持されるため、化粧板表面を拭き取り清掃しても溝内部の機能性物質は除去されず残存するため、拭き取り清掃により、化粧板が細菌やウィルスの失活機能を喪失することがない。
【図面の簡単な説明】
【００２０】
【図１】図１は、本発明の一実施形態に係る化粧板を模式的に示す概略断面図である。
【図２】図２（ａ）、図２（ｂ）及び図２（ｃ）は、本発明の一実施形態に係る化粧板の製造方法を模式的に示す概略断面図である。
【図３】図３は、従来の化粧板を模式的に示す概略断面図である。
【発明を実施するための形態】
【００２１】
以下、本発明の化粧板について詳細に説明する。
図１は、本発明の一実施形態に係る化粧板を模式的に示す概略断面図である。
【００２２】
本発明の化粧板１は、基材１２０と基材１２０の表面上に積層されるメラミン樹脂等からなる表層樹脂層１２を有し、耐酸化性樹脂からなる樹脂シート１３が表層樹脂層１２上に配置され、当該樹脂シート１３の表面には、凹陥模様１３０が形成されている。さらに、機能性物質１４が樹脂シート１３上に担持された構造を有している。
【００２３】
本発明の化粧板では、樹脂シートの表面に形成されている凹陥模様により、細菌やウィルスが捕捉されて、光触媒などの機能性物質との接触確率が高くなり、かつ接触時間も長くなるので、細菌やウィルスを失活させる機能が高い。また、化粧板の表面積が大きくなるため、光触媒などの機能性物質の担持量を増やすことができる。
【００２４】
本発明の化粧板において、凹陥模様の深さは、１０〜５０μｍであることが望ましい。凹陥模様が深すぎると、光触媒などの機能性物質が局在化して抗ウィルス性が低下し、逆に凹陥模様が浅すぎると、ウィルス等をトラップできず、抗ウィルス性が低下するからである。
【００２５】
本発明の化粧板に使用する基材は、特に限定されるものではなく、一般的に化粧板に使用されるコア紙やマグネシアセメント等の不燃基材等を使用することができる。コア紙は単独でもよく複数枚のコア紙を積層した積層体としてもよい。コア紙の枚数は特に限定されないが、１〜２０枚とすることができる。コア紙としては、例えば、水酸化アルミニウム抄造紙を使用することができる。コア紙には、フェノール樹脂を含浸させることができる。また、コア紙とマグネシアセメント不燃基材を積層させて基材とすることもできる。
【００２６】
マグネシアセメント不燃基材は、単独で使用することにより、又は、コア紙の中心部に積層して配置させることにより基材を構成することができる。マグネシアセメント不燃基材は、酸化マグネシウム（ＭｇＯ）と塩化マグネシウム（ＭｇＣｌ２）を混合し、さらに骨材と水を加えて混練し、板状に成形することにより製造されるものである。骨材としては、ロックウール、グラスウール等の無機質繊維、ウッドチップ、パルプ等の有機質繊維を用いることができる。また、マグネシアセメント不燃基材の強度を高めるため、中間層として網目状等に形成されたガラス繊維層を設けることができる。
【００２７】
複数又は単数のコア紙及び／又はマグネシアセメント不燃基材からなる基材表面上に表層樹脂層を形成する方法は、特に限定されるものではなく、一般的な方法で行うことができる。例えば、基材の片面又は両面にメラミン樹脂含浸紙を積層し、熱圧成形する方法を用いることができる。上記方法を用いると、メラミン樹脂含浸紙のメラミン樹脂がコア紙に浸透し、そこで硬化反応が進行して、コア紙に対するメラミン樹脂含浸紙の接着力が発現する。
また、本発明の化粧板を構成する表層樹脂層に用いることができる樹脂としては、メラミン樹脂、ジアリルフタレート（ＤＡＰ）樹脂、ポリエステル樹脂、オレフィン樹脂、塩化ビニル樹脂、アクリル樹脂、エポキシ樹脂、ウレタン樹脂、フェノール樹脂、シリコーン樹脂、グアナミン樹脂などが挙げられる。これらの中では、メラミン樹脂を用いることが望ましい。
【００２８】
メラミン樹脂は、透光性などの光学的、視覚的特性を損なうことなく、寸法安定性や靭性を改善した樹脂である。メラミン樹脂としては、メラミン及びその誘導体をモノマーとする樹脂であれば公知のものを採用することができる。また、メラミン樹脂は、単一のモノマーからなる樹脂であってもよく、複数のモノマーからなる共重合体であってもよい。メラミンの誘導体としては、例えば、イミノ基やメチロール基、メトキシメチル基、ブトキシメチル基等のアルコキシメチル基などの官能基を有する誘導体が挙げられる。また、メチロール基を有するメラミン誘導体に低級アルコールを反応させて部分的あるいは完全にエーテル化した化合物をモノマーとして用いることができる。モノメチロールメラミン、ジメチロールメラミン、トリメチロールメラミン、テトラメチロールメラミン、ペンタメチロールメラミン、ヘキサメチロールメラミン等のメチロール基を有する誘導体（以下、「メチロール化メラミン」という。）を架橋剤としてメラミンと共重合させてなるメラミン樹脂を用いることができる。
【００２９】
メラミン樹脂含浸紙は、パターン紙にメラミン樹脂を所定の含浸率で含浸させた後、加熱、乾燥させることにより作製される。メラミン樹脂をパターン紙に含浸させるには、溶媒として、例えば、ホルムアルデヒド水溶液を使用したメラミン樹脂含有溶液中にパターン紙を浸漬することにより行うことができる。また、メラミン樹脂含浸紙に曲げ加工性を付与するために、メラミン樹脂と共に可塑剤を含む溶液を含浸させることができる。可塑剤としては、例えば、ε−カプロラクタム、アセトグアナミン、パラトルエンスルフォン酸アミド、尿素等を使用することができる。パターン紙としては、例えばチタン紙が用いられる。パターン紙の坪量は、パターン紙の厚みや重さを考慮して８０〜１５０ｇ／ｍ２とすることができる。加熱、乾燥の温度は、パターン紙にメラミン樹脂を強固に固着させるために１００〜１５０℃に設定することができる。
【００３０】
本発明の化粧板において、樹脂シートの材料は、耐酸化性樹脂である限り特に限定されないが、シリコーン樹脂又はフッ素樹脂であることが望ましい。シリコーン樹脂やフッ素樹脂は、光触媒などの機能性物質によって酸化されにくい性質を有している。そのため、シリコーン樹脂又はフッ素樹脂からなる樹脂シート上に機能性物質を担持することにより、機能性物質の表層樹脂層への接触を防止することができるとともに、樹脂シートの劣化を防ぐこともできる。
【００３１】
シリコーン樹脂としては、例えば、シリコーンレジン、変性シリコーンオイル等を用いることができる。変性シリコーンオイルとしては、分子内に１個以上の官能基を有するシリコーンオイルを用いることができる。官能基を導入する位置は特に限定されず、ポリシロキサン主鎖の片末端、両末端あるいは側鎖のいずれの位置に導入してもよい。また、官能基としては、例えば、水酸基、アミノ基、メトキシ基、ヒドラジノ基、エポキシ基、メタクリル基、カルボキシル基、カルビノール基等を導入することができる。
【００３２】
フッ素樹脂としては、例えば、ポリテトラフルオロエチレン（ＰＴＦＥ）、パーフルオロエチレンプロペンコポリマー（ＦＥＰ）、パーフルオロアルコキシアルカン（ＰＦＡ）、テトラフルオロエチレン−パーフルオロジオキソールコポリマー（ＴＦＥ／ＰＤＤ）、エチレン・テトラフルオロエチレンポリマー（ＥＴＦＥ）、ポリフッ化ビニリデン（ＰＶＤＦ）、ポリクロロトリフルオロエチレン（ＰＣＴＦＥ）、エチレン−クロロトリフロオロエチレンコポリマー（ＥＣＴＦＥ）等が挙げられる。さらに、フッ素樹脂として、ポリフッ化ビニル系（ＰＶＦ）、フッ化ビニリデン系（ＦＫＭ）、テトラフルオロエチレン−プロピレン系（ＦＥＰＭ）、テトラフルオロエチレン−パーフルオロビニルエーテル系（ＦＦＫＭ）等のフッ素ゴムを用いることもできる。
【００３３】
本発明の化粧板において、耐酸化性樹脂からなる樹脂シートの厚さは、１０〜１０００μｍであることが望ましく、５０〜５００μｍであることがより望ましい。耐酸化性樹脂からなる樹脂シートの厚さを上記範囲とすることにより、表層樹脂層上に機能性物質を密着することができ、機能性物質の特性が充分に発揮される。
【００３４】
本発明の化粧板において、樹脂シートの形状は特に限定されず、適宜必要な形状に打ち抜き加工されていてもよい。
【００３５】
本発明の化粧板において、機能性物質は、抗菌性、抗ウィルス性、抗アレルゲン性、消臭性等の機能を有する機能材であることが望ましい。例えば、抗菌性、抗ウィルス性の機能性物質としては、可視光応答型光触媒が挙げられる。この可視光応答型光触媒の具体例としては、例えば、酸化チタンに白金、パラジウム、ロジウム、ルテニウムなどの白金族、鉄、銅などを担持させたものなどが挙げられる。
本発明の化粧板において、可視光応答型光触媒は、白金担持チタニア触媒、銅担持チタニア触媒、鉄担持チタニア触媒、窒素ドープチタニア触媒、硫黄ドープチタニア触媒、炭素ドープチタニア触媒、又は、酸化タングステンであることが望ましく、銅担持チタニア触媒であることがより望ましい。銅担持チタニア触媒としては、例えば、特開２００６−２３２７２９号公報に記載されたＣｕＯ／ＴｉＯ２（重量％比）＝１．０〜３．５の範囲で銅を含有するアナターゼ型酸化チタン、特開２０１２−２１０５５７号公報に記載された亜酸化銅（酸化銅（Ｉ）：Ｃｕ２Ｏ）と酸化チタンとが複合化した光触媒組成物、特開２０１３−１６６７０５号公報に記載された一価銅化合物及び二価銅化合物を含む混合物を表面に担持した酸化チタン、並びに、国際公開第２０１３／０９４５７３号に記載された結晶性ルチル型酸化チタンを含む酸化チタンと２価銅化合物とを含有する銅及びチタン含有組成物などが挙げられる。
【００３６】
本発明の化粧板においては、機能性物質が耐酸化性樹脂からなる樹脂シートの表面上に存在していることが望ましく、機能性物質の一部が耐酸化性樹脂からなる樹脂シート中に埋没していてもよい。機能性物質の一部が樹脂シート中に埋没していると、樹脂シートと機能性物質との密着性を確保して、機能性物質の脱落を防止することができる。
【００３７】
本発明の化粧板は、樹脂シートの表層に無機ゾルの乾燥体又は接着剤の硬化体を有していてもよい。無機ゾルの乾燥体又は接着剤の硬化体を介して機能性物質を固定化することにより、機能性物質をより強固に固定化することができる。無機ゾルとしては、シリカゾル、アルミナゾル、シリカ−アルミナゾル、チタニアゾル等を用いることができ、シリカゾルを用いることが望ましい。接着剤としては、シリコーン樹脂、フッ素樹脂等からなる接着剤を用いることができ、シリコーン樹脂からなる接着剤を用いることが望ましい。
【００３８】
次に、本発明の化粧板の製造方法について説明する。
本発明の化粧板の製造方法は、基材の一方面又は両面上に、樹脂含浸紙と耐酸化性樹脂からなる樹脂シートとを配置し、さらに、表面に凸形状を有する賦型板を、当該凸形状を有する面を樹脂シート側にして載置する工程と、これらを熱圧成形することにより、表面に凹陥模様が形成された樹脂シート、表層樹脂層および基材からなる積層体を得る工程と、上記凹陥模様が形成された樹脂シート上に機能性物質を担持させる工程と、を含むことを特徴とする。
【００３９】
図２（ａ）、図２（ｂ）及び図２（ｃ）は、本発明の一実施形態に係る化粧板の製造方法を模式的に示す概略断面図である。
図２（ａ）に示すように、基材１２０上に、樹脂含浸紙２２および樹脂シート１３を配置した後、表面に凸形状３２を有する賦型板３１を載置する。これらを熱圧成形することにより、図２（ｂ）に示すように、樹脂含浸紙２２を表層樹脂層１２とするとともに、樹脂シート１３の表面に、凹陥模様１３０を形成する。その後、図２（ｃ）に示すように、凹陥模様１３０が形成された樹脂シート１３上に機能性物質１４を担持させる。
【００４０】
最初に、複数又は単数のコア紙及び／又はマグネシアセメント不燃基材等からなる基材表面上に表層樹脂層を形成する。上記基材やその製造方法、上記表層樹脂層については、本発明の化粧板の説明において説明したので、ここでは省略する。
【００４１】
本発明の化粧板においても説明したが、基材表面上に表層樹脂層を形成する方法は、特に限定されるものではなく、一般的な方法で行うことができる。具体的な表層樹脂層の形成方法としては、例えば、コア紙の積層体からなる基材の片面又は両面にメラミン樹脂等の樹脂含浸紙を積層する積層工程と、メラミン樹脂等の樹脂含浸紙が積層された基材を熱圧成形する熱圧成形工程を含む方法が挙げられる。上記方法を用いると、メラミン樹脂含浸紙のメラミン樹脂がコア紙に浸透し、そこで硬化反応が進行して、コア紙に対するメラミン樹脂含浸紙の接着力が発現する。
【００４２】
熱圧成形する際の加熱条件としては、化粧板の温度を１２５〜１５０℃とすることができ、加圧条件としては、１．９６〜９．８０ＭＰａ（２０〜１００ｋｇ／ｃｍ２）とすることができる。温度が１２５℃未満の場合又は圧力が１．９６ＭＰａ未満の場合には、基材に対する樹脂含浸紙の密着性が不足し、剥離が発生しやすくなる。一方、温度が１５０℃を超える場合又は圧力が９．８０ＭＰａを超える場合には、亀裂が発生するおそれがある。
【００４３】
上述のとおり、本発明の化粧板の製造方法では、基材上に、樹脂含浸紙と耐酸化性樹脂からなる樹脂シートとを配置し、さらに、表面に凸形状を有する賦型板を載置した後、熱圧成形を行う。これにより、樹脂含浸紙を表層樹脂層とするとともに、樹脂シートの表面に凹陥模様を形成することができる。
【００４４】
樹脂シートを作製する方法としては、例えば、樹脂シートがシリコーン樹脂からなる場合、シリコーン樹脂を含むゾル溶液等を離型フィルム上に塗工し、乾燥させた後、離型フィルムを除去する方法等が挙げられる。樹脂シートを作製する際には、上記ゾル溶液等を離型フィルム上に塗工した後、プレスした状態で乾燥させることが望ましい。プレスした状態で乾燥を行うことにより、樹脂シートの平坦度をさらに小さくすることができる。
また、樹脂含浸紙にシリコーン樹脂やフッ素樹脂を含浸させてもよい。
【００４５】
樹脂含浸紙上に配置する前の耐酸化性樹脂からなる樹脂シートは半硬化の状態であることが望ましい。樹脂含浸紙上に配置した後に熱圧成形を行うことにより、樹脂シートを完全に硬化させることができる。
【００４６】
樹脂含浸紙上に耐酸化性樹脂からなる樹脂シートを配置する方法としては、例えば、基材上に樹脂含浸紙を積層する際と同様に、樹脂含浸紙上に樹脂シートを積層する方法等が挙げられる。
【００４７】
樹脂シートが配置された基材を、機能性物質を含む溶液中に浸漬することにより、耐酸化性樹脂からなる樹脂シートの表面上に機能性物質を担持させることができる。機能性物質を含む溶液を、樹脂シートが配置された基材上に塗布または吹き付けることにより、耐酸化性樹脂からなる樹脂シートの表面上に機能性物質を担持させてもよい。
【００４８】
機能性物質を含む上記溶液には、無機ゾル又は接着剤がさらに含まれていてもよい。機能性物質の固定化を補強することができるからである。無機ゾルとしては、シリカゾル、アルミナゾル、シリカ−アルミナゾル、チタニアゾル等を用いることができ、シリカゾルを用いることが望ましい。接着剤としては、シリコーン樹脂、フッ素樹脂等からなる接着剤を用いることができ、シリコーン樹脂からなる接着剤を用いることが望ましい。
【実施例】
【００４９】
（実施例１）
（一次メラミン含浸工程）
厚さ０．２〜０．３ｍｍのロール紙を、メラミン樹脂溶液中に浸漬させる。溶液の温度２０℃、浸漬時間２分となるように、ロール紙を溶液中に浸漬しながら通過させることにより、ロール紙にメラミン樹脂を含浸させる。なお、ロール紙の移動速度は、１０〜２０ｃｍ／秒である。
（乾燥工程）
メラミン樹脂溶液中を通過したロール紙は、乾燥機により、温度１００℃、乾燥時間３０秒となるように乾燥させる。
【００５０】
（二次メラミン含浸工程）
乾燥工程を経たロール紙を、メラミン樹脂溶液中に浸漬させる。溶液の温度２０℃、浸漬時間３０分となるように、ロール紙を溶液中に浸漬しながら通過させることにより、メラミン樹脂をロール紙に含浸させる。なお、ロール紙の移動速度は、１０〜２０ｃｍ／秒である。
（乾燥・切断工程）
メラミン樹脂溶液中を通過したロール紙は、乾燥機により、温度１００℃、乾燥時間２時間となるように乾燥させる。乾燥後、９１０ｍｍ×１８２０ｍｍに切断する。
【００５１】
（樹脂シート形成工程）
厚み５０μｍのポリエチレンテレフタレートフィルムに、シリコーン系バインダーとしてアクリルシリコン樹脂エマルジョン（チタン工業株式会社製  ＰＣＵ−１０３）を１０μｍの厚さに塗布することにより、シリコーン塗布フィルム（シリコーン樹脂シート）を得る。
【００５２】
（組合せ工程）
厚み０．３〜０．４ｍｍのフェノール樹脂含浸コア紙を４枚積層し、その上に、上記工程により得られたメラミン樹脂含浸紙及びシリコーン樹脂シートを積層する。さらに、そのシリコーン樹脂シート上に、転写によりシリコーン樹脂シートの表面に木材の導管状の窪みを形成できるように、表面に多数の凸形状が設けられたステンレス製の賦型板を載置する。
プレス機により、温度１７０℃、圧力５０ｋｇ／ｃｍ２、時間１００分で加熱加圧する。これにより、シリコーン樹脂シートがメラミン樹脂含浸層上に固定されるとともに、賦型板の凸形状の転写により、シリコーン樹脂シートの表面に木材の導管様の凹陥模様が形成される。
【００５３】
（光触媒担持工程）
平均粒子径１００ｎｍのＣｕＯ−ＴｉＯ２の光触媒を水に分散したスラリーと、シリカゾル（ＳｉＯ２濃度：３重量％）とを、４．５：５．５の重量割合（固形分重量）で含むメタノール混合溶液（光触媒濃度０．０５重量％）を調製する。上記工程で得られたシリコーン樹脂シートを表面に有する基材に、スプレーを用いて上記メタノール混合溶液を塗布し、２５℃で１２時間乾燥させることにより、シリコーン樹脂シート上に上記光触媒が担持された化粧板の製造を完了する。
【００５４】
（比較例１）
実施例１と同様であるが、表面に凸形状が設けられた賦型板を用いず、加熱加圧する。
【００５５】
（機能性物質の脱落の評価）
アルコールを含む布巾を用い、実施例１及び比較例１で得られる化粧板の表面を拭いた後、化粧板表面を光学顕微鏡で観察する。
その結果、実施例１の化粧板では、凹陥模様の溝内部にＴｉＯ２粒子の残存を確認できる。一方、比較例１の化粧板では、表面から完全にＴｉＯ２粒子が除去されていることが確認できる。このように、実施例１では、機能性の効果が維持されると推定される。それに対して、比較例１では機能性の効果が維持されないと推定される。
【００５６】
（抗ウィルス性評価）
実施例１、比較例１で得られた光触媒が担持された化粧板の抗ウィルス性を評価するために、ＪＩＳ  Ｒ１７５６  可視光応答形光触媒材料の抗ウィルス性試験方法に準じて抗ウィルス性に関する測定を行う。測定結果は、大腸菌に対して不活化されたウィルス濃度で表す。ここで、ウィルス濃度の指標として、大腸菌に対して不活化されたウィルスの濃度（ウィルス不活度）を使用する。ウィルス不活度とは、バクテリオファージを用いた抗ウィルス性試験で、ファージウィルスＱβ濃度：８３０万個／ミリリットルを用いて、大腸菌に感染することができるウィルスの濃度を測定することにより、大腸菌に対して不活化されたウィルスの濃度を算出した結果となる。すなわち、ウィルス不活度は、ファージウィルスＱβ濃度に対して、大腸菌に感染することができない濃度の度合いであり、（ファージウィルスＱβ濃度−大腸菌に感染することができるウィルスの濃度）／（ファージウィルスＱβ濃度）×１００で算出することができる。ウィルス不活度の値が高いほど、抗ウィルス性に優れるといえる。
大腸菌に感染することができるウィルス濃度は、次のように測定する。ファージウィルス濃度既知（８３０万個／ミリリットル）の試験液を化粧板上に滴下して、ＪＩＳ  Ｒ１７５６に準じて光照射してウィルスを失活させた後、化粧板を所定量の水で洗浄、これを１０００倍に希釈して、大腸菌培地に移植して培養し、失活していないウィルスの数を計測する。この失活していないウィルスの数、洗浄に使用した水の量および希釈率から大腸菌に感染することができるウィルス濃度を計算する。
【００５７】
実施例１、比較例１の化粧板を、シャーレ上に当該シャーレの底面に対してそのまま載置した場合（試験１）と４５°の角度で載置した場合（試験２）で評価した。
【００５８】
試験２では、化粧板の上端にファージウィルスを含む試験液を滴下する。試験液は化粧板表面を下方に向けて流れるが、実施例１の化粧板では、試験液は化粧板内に止まり、シャーレの底面まで到達しない。一方、比較例１の化粧板では、滴下した試験液が化粧板からシャーレの底面まで流れ落ちてしまう。この状態でＪＩＳ  Ｒ１７５６に準じて光照射してウィルスを失活させた後、比較例１の化粧板とシャーレを一緒に洗浄し、それぞれ上述した方法で抗ウィルス性を評価する。
【００５９】
試験１では、ＪＩＳ  Ｒ１７５６に準じて測定する。
試験１では、実施例１、比較例１の化粧板とも、大腸菌に感染することができるウィルスの濃度が３３２０個／ミリリットル以下となり、ウィルス不活度に換算すると９９．９６％以上に相当する。
【００６０】
試験２では、実施例１の化粧板では、大腸菌に感染することができるウィルスの濃度が４１５０個／ミリリットル以下となり、ウィルス不活度に換算すると９９．９５％以上、比較例１の化粧板ではウィルス不活度は、ほぼ０％である。
本発明では、凝集した光触媒が表層樹脂層上に担持されているため、細菌やウィルスが化粧板表面で流体とともに流動している場合でも、ウィルスを保持することができ、ウィルスの不活度は低下しない。
【符号の説明】
【００６１】
１，３  化粧板
１２    表層樹脂層
１３    樹脂シート
１４    機能性物質
２２    樹脂含浸紙
３１    賦型板
３２    凸形状
１２０  基材（フェノール樹脂含浸紙）
１３０  凹陥模様
【図１】
2018027692.tif 000003
【図２】
2018027692.tif 000004
【図３】
2018027692.tif 000005